(57)【要約】【課題】ボールジョイントに組み込まれるカバーブーツ(ダストカバー)成形用などとして好適に用いられ、低表面摩擦係数および低圧縮永久歪値を有する加硫成形品を与え得るクロロプレンゴム組成物を提供する。【解決手段】クロロプレンゴム100重量部に対し、高級脂肪酸アミド6〜12重量部を添加してなるクロロプレンゴム組成物。本発明のクロロプレンゴム組成物は、カバーブーツ(ダストカバー)成形用などに好適に用いられ、成形されたダストカバーは、低表面摩擦係数故に、良好なボールジョイントへの組込み性を有するとともに、こすれ摩耗が小さく、ダストカバー、特にラバーオンリーのダストカバー用途に用いても、十分な耐圧縮永久歪特性を有している。【特許請求の範囲】
【請求項１】
クロロプレンゴム100重量部に対し、高級脂肪酸アミド6〜12重量部を添加してなるクロロプレンゴム組成物。
【請求項２】
高級脂肪酸アミドがオレイン酸アミドである請求項１記載のクロロプレンゴム組成物。
【請求項３】
ボールジョイントに組み込まれるカバーブーツ成形用に用いられる請求項１記載のクロロプレンゴム組成物。
【請求項４】
カバーブーツがラバーオンリーのカバーブーツである請求項３記載のクロロプレンゴム組成物。
【発明の詳細な説明】
【技術分野】
【０００１】
本発明は、クロロプレンゴム組成物に関する。更に詳しくは、ボールジョイントに組み込まれるカバーブーツ成形用などに好適に用いられるクロロプレンゴム組成物に関する。
【背景技術】
【０００２】
通常、ゴムの加硫成形品の表面は、1.0以上の摩擦係数を有している。自動車のボールジョイントに組み込まれるカバーブーツ(ダストカバー)用として用いられているクロロプレンゴムの加硫成形品についても、同様に摩擦係数が大きく、クロロプレンゴム製ダストカバーをボールジョイントに組み込むとき、ダストカバーのリップとボールジョイントのシャフトとの間あるいはダストカバーのスカート部(固定部)とボールジョイントのボールシートとの間の滑り抵抗が大きく、組立て性が悪いという問題がみられる。このように組立て性が悪いと、組立ての自動化が困難となり、ボールジョイントの生産性の向上を図ることができない。
【０００３】
また、製品作動時にジョイント部とダストカバーリップ部分のこすれ摩耗により十分なシール性を維持できなくなり、内部のグリースが噴出する可能性もある。実際、こすれ摩耗を低減させるために、リップ部分にグリースを塗布して組み付けることも行われている。
【０００４】
このような問題点を解決するために、特許文献１においては、分子中にフェニル基を有するシリコーン油をクロロプレンゴム組成物中に配合し、改良された加硫接着性および表面摩擦係数を有する加硫成形品を与え得るクロロプレンゴム組成物を提案している。しかるに、圧縮永久歪特性の点で満足のいくものではなかった。
【特許文献１】特開平５−３３９４２５号公報
【発明の開示】
【発明が解決しようとする課題】
【０００５】
本発明の目的は、ボールジョイントに組み込まれるカバーブーツ(ダストカバー)成形用などとして好適に用いられ、低表面摩擦係数および低圧縮永久歪値を有する加硫成形品を与え得るクロロプレンゴム組成物を提供することにある。
【課題を解決するための手段】
【０００６】
かかる本発明の目的は、クロロプレンゴム100重量部に対し、高級脂肪酸アミド6〜12重量部を添加してなるクロロプレンゴム組成物によって達成される。
【発明の効果】
【０００７】
クロロプレンゴムに分子中に高級脂肪酸アミドを添加することにより、その加硫成形品のゴム表面摩擦係数および圧縮永久歪を著しく低下させることができる。従って、本発明のクロロプレンゴム組成物は、カバーブーツ(ダストカバー)成形用などに好適に用いられ、成形されたダストカバーは、低表面摩擦係数故に、良好なボールジョイントへの組込み性を有するとともに、こすれ摩耗が小さく、ダストカバー、特にラバーオンリーのダストカバー用途に用いても、十分な耐圧縮永久歪特性を有している。
【発明を実施するための最良の形態】
【０００８】
高級脂肪酸アミドは、分子内に長鎖脂肪酸基とアミド基とを持ち、熱的・化学的に安定な固体界面活性剤であり、脂肪酸系のワックス類の中で融点が高いという特徴を有するものであって、オレイン酸アミド、パルミチン酸アミド、ステアリン酸アミド、リノール酸アミド、リノレン酸アミド等が挙げられる。実際には、市販品である日本化成製品ダイアミドO-200(オレイン酸アミド)等をそのまま用いることがことができる。高級脂肪酸アミドは、クロロプレンゴム100重量部に対し約6〜12重量部、好ましくは約6〜9重量部の割合で用いられる。これより少ない添加割合では、十分な摩擦係数の低減が図れず、一方これより多い割合で添加されると、圧縮永久歪値が増加するようになり好ましくない。
【０００９】
組成物の調製は、クロロプレンゴムに、それに対して一般に用いられている各種配合剤および高級脂肪酸アミドを添加して、混練機、例えば一軸押出機、二軸押出機、ロール、バンバリーミキサ、ニーダ、高剪断型ミキサなどを用いて混練し、さらに有機過酸化物などの架橋剤、架橋助剤などを添加し、その他必要な成分を同時に混合し、混練りすることによって製造される。それの加硫は、クロロプレンゴムの一般的な加硫条件、例えば、150〜220℃、1〜30分間の条件下で架橋を行うことによって行われる。
【実施例】
【００１０】
次に、実施例について本発明を説明する。
【００１１】
実施例１
クロロプレンゴム(電気化学製品DCR-31)                          100重量部
FEFカーボンブラック(東海カーボン製品シーストG-50)              40  〃
酸化亜鉛(正同化学製品亜鉛華)                                    5  〃
酸化マグネシウム(協和化学製品MgO ♯150)                         4  〃
老化防止剤IPPD(大内新興化学製品ノクラック3C)                    1  〃
ジイソデシルアジペート(新日本理化製品DIDA)                     30  〃
テトラメチルチウラムジスルフィド(大内新興化学製品ノクセラーTT)  2  〃
2-メルカプトイミダゾリン(バイエル社製品22/C)                    2  〃
脂肪酸アミド(ダイアミドO-200)                                   6  〃
【００１２】
以上の各配合成分を、森山製ニーダで混練し、未加硫生地サンプル得た後、圧縮成形機を用いて、150℃、30分間の条件下で架橋を行い、厚さ2mmのテストシートを作成した。
〔測定項目〕
ロール加工性：混練性を○、△、×の３段階で評価
ゴム表面摩擦係数：上記テストシートを用い、HEIDON製HEIDON-14 50gの荷重下に、50mm/分の摺動速度で測定
ゴム表面摩擦係数は、ダストカバーとして用いる場合には、0.6以下、好ましくは0.3以下が望ましい
圧縮永久歪(CS)試験：JIS K6262準拠。上記テストシートより径13mmの丸形シートを打ち抜き、これを3枚重ね合わせたものにつき、120℃、70時間で測定
CS値は、ダストカバーとして用いる場合には、30以下、好ましくは25以下が望ましい
【００１３】
実施例２
実施例１において、脂肪酸アミド量が8重量部に変更されて用いられた。
【００１４】
実施例３
実施例１において、脂肪酸アミド量が10重量部に変更されて用いられた。
【００１５】
比較例１
実施例１において、脂肪酸アミドが用いられなかった。
【００１６】
比較例２
実施例１において、脂肪酸アミド量が4重量部に変更されて用いられた。
【００１７】
比較例３
実施例１において、脂肪酸アミド量が15重量部に変更されて用いられた。
【００１８】
比較例４
実施例１において、脂肪酸アミド量が20重量部に変更されて用いられた。
【００１９】
比較例５
実施例１において、脂肪酸アミド20重量部の代わりに、メチルフェニルシリコーン油(信越化学製品KF54)2重量部が用いられた。
【００２０】
以上の各実施例および比較例の結果は、次の表に示される。
表
実 施 例               比 較 例          
１   ２   ３   １   ２   ３   ４   ５ 
ロール加工性     ○    ○    ○      ○    ○    △    ×    ○
表面摩擦係数     0.4   0.3   0.2     1.6   1.0   0.1   −    0.2
圧縮永久歪       20    24    27      16    18    32    −    30
【００２１】
以上の結果から、次のようなことがいえる。
(1）本発明に係るクロロプレンゴム組成物は、その成型品の摩擦係数および耐圧縮永久歪特性共にバランスよく満足させる材料である。
(2）高級脂肪酸アミドを添加しないものは、ゴム表面の摩擦係数が大きい(比較例１)。
(3）高級脂肪酸アミドが、クロロプレンゴム100重量部に対して6重量部より少ない割合で用いられた場合には、ゴム表面の摩擦係数の十分な低下がはかれない(比較例２)。
(4）高級脂肪酸アミドが、クロロプレンゴム100重量部に対して12重量部よりも多い割合で用いられた場合には、ゴム表面の摩擦係数は満足されるものの、圧縮永久歪値が悪化するようになり、さらに20重量部用いられた場合には、混練性が大きく損なわれるようになる(比較例３〜４)。
(5）特開平５−３３９４２５号公報記載の発明の如く、高級脂肪酸アミドの代わりにメチルシリコーン油を配合したものは、ゴム表面の摩擦係数は十分であるものの、耐圧縮永久歪特性が満足のいくものではない(比較例５)。
【産業上の利用可能性】
【００２２】
本発明に係るクロロプレンゴム組成物から得られる加硫成形品は、低表面摩擦係数および優れた圧縮永久歪特性を有するので、ラックアンドピニオン式操舵装置・等速ジョイント駆動装置・サスペンション懸架装置など自動車用各装置のカバーブーツや、自動溶接装置など産業用機械装置のカバーブーツその他農業用機械装置のカバーブーツなど、特に接着の必要のないラバーオンリーのカバーブーツとして有効に用いられる。